(57)【特許請求の範囲】
【請求項１】
銅（Ｃｕ）製の巻線型コイルのリード部をＩＣチップの最外層が金（Ａｕ）膜で構成された接続端子上に載せ、かつ該リード部の上から、該リード部の長さ方向に交差する向きで、長辺が該接続端子の該リード部と交差する辺の長さを越えるほぼ長方形の当接面を下端部に有する加熱・加圧手段で、加熱しながら、該接続端子が平面視で正方形の場合は、該リード部に生じるほぼ方形の圧痕であって、加熱・加圧手段の下端部の当接面が当接して加圧することによって直接に生じる圧痕の辺の内の長い方の辺の寸法を該接続端子の一辺の寸法で、短い方の辺の寸法を該接続端子の一辺の寸法で、該接続端子が長方形の場合は、圧痕の長い方の辺の寸法を接続端子のそれと平行な辺の寸法で、圧痕の短い方の辺の寸法を接続端子のそれと平行な辺の寸法で、それぞれ除して得られる値がいずれも１．１を越えることのない加圧力で加圧し、該巻線型コイルのリード部と該金膜とを、その界面付近にＡｕ／Ｃｕ全率固溶体を形成させることにより、直接接合する非接触ＩＤ識別装置用の巻線型コイルとＩＣチップとの接続方法。
【請求項２】
前記加熱・加圧手段による加熱を前記巻線型コイルの絶縁膜を溶融させ得る温度以上で４００℃以下の温度で行うこととした請求項１の非接触ＩＤ識別装置用の巻線型コイルとＩＣチップとの接続方法。
【請求項３】
前記加熱・加圧手段による加熱・加圧時間を０．１〜１．０秒の範囲で行うこととした請求項１又は２の非接触ＩＤ識別装置用の巻線型コイルとＩＣチップとの接続方法。
【請求項４】
前記加熱を、前記加熱・加圧手段に電流を流してそれ自体に発熱させこの熱を加熱対象に伝える傍熱型抵抗溶接で行うこととし、該加熱のための電流の供給を、該加熱・加圧手段による加圧の開始後、その加圧力が最大値の４０〜６０％に達した時点で、開始することとした請求項１、２又は３の非接触ＩＤ識別装置用の巻線型コイルとＩＣチップとの接続方法。
【請求項５】
前記加熱・加圧手段の当接面の長辺の長さを前記接続端子の前記リード部と交差する辺の長さの１．５倍を越えるように構成した請求項１、２、３又は４の非接触ＩＤ識別装置用の巻線型コイルとＩＣチップとの接続方法。
【発明の詳細な説明】
【技術分野】
【０００１】
本発明は、多くのサービス産業、物品販売業、製造業、物流業及び金融業等の種々の分野で、物品や人物に関する個体の自動認識の手段として用いられる非接触ＩＤ識別装置用の巻線型コイルとＩＣチップの接続端子とを接続するその接続方法に関するものである。
【背景技術】
【０００２】
絶縁被覆を施してある銅製の巻線型コイルのリード部と最外層に金膜を施してあるＩＣチップの接続端子との接続方法に関しては、いくつかの提案がある。
【０００３】
特許文献１は、巻線型コイルのリード部をＩＣチップの出力端子に形成したバンプ上に配置し、該巻線型コイルのリード部上に加熱ヘッドを押し付け、該加熱ヘッドの熱で該リード部の絶縁被覆を除去すると共に、これによって露出した該リード部の芯線とバンプとを溶融接合する巻線型コイルのリード部と出力端子のバンプとの接続方法である。
【０００４】
なお、前記巻線型コイルはその芯線が銅製であり、加熱によって溶融する絶縁被覆を施してあるものである。また前記出力端子のバンプは、表面に金めっきを施したニッケル製の構成要素である。その実施例としてはこのような場合に使用可能な加圧力では塑性流動が事実上不可能なフラッシュメッキが採用されている。
【０００５】
前記押し付けがどの程度の加圧力によるか、或いはどのような加圧が行われるのかは不明であるが、いずれにしても溶融して接合する技術であり、両者の界面付近には合金ができるとされているが、上記のように、溶融するものであるから、常温に温度降下する過程で、両者の界面付近には、脆性を有する規則格子が生成すると思われる。良好な接合を得るのは困難であると思われる。また接合面を溶融温度まで上げることによりＩＣチップに与えられるダメージは測り知れないものがある。
【０００６】
特許文献２は、熱圧着により巻線型コイルのリード部とＩＣの接続表面（接続端子）とを接合する技術を示しており、これは、ＩＣの接続表面に該巻線型コイルのリード部を載せ、その上から半田ごての先（こて先）で加熱加圧するものである。加熱により、先ずリード部の絶縁性の鞘の該当部位が消失し、該リード部の素線が若干変形される程度の加圧力により、該リード部と接続表面とが接合するとされる。加熱温度は５００℃程度が採用され、接続表面は貴金属層を採用することが適当であり、金層を用いることもあるとされる。貴金属の種類によって著しく条件が変わるはずの加圧力の大きさ、加圧の態様、加圧する半田ごての先（こて先）の形状等の詳細は全く不明である。
【０００７】
□１００μｍ以下程度の接続表面（接続端子）の上に載ったφ７０〜２０μｍ程度の巻線型コイルのリード部を適切に加熱加圧可能な程に小型の半田ごての先（こて先）が存在するか極めて疑問であるが、上記のように加圧の態様及び半田ごての先（こて先）の形状も不明であり、銅との間で脆性を有する金属間化合物を生ずる貴金属層との組み合わせもあり、良好な接合が可能であるか不明である。リード部芯線と接続表面（接続端子）の界面の状態も不明である。
【０００８】
特許文献３は、本件出願人の技術であり、銅（Ｃｕ）製の巻線型コイルのリード部をＩＣチップの最外層が金（Ａｕ）で構成された接続端子に、前者を後者上に載せ、かつ前者の上から加熱しながら加圧し、両者の界面付近にＡｕ／Ｃｕ全率固溶体を形成させることにより、直接接合する、非接触ＩＤ識別装置用の巻線型コイルとＩＣチップとの接続方法である。
【０００９】
その加圧は、塑性変形後の巻線型コイルのリード部の該当部位の厚さｔと変形前の線径Ｄとの比率ｔ／Ｄが、０．１を越え、かつ０．８以下となるように設定したものであり、かつ加熱は、該巻線型コイルのリード部の絶縁膜を溶融させうる温度以上で金と銅との塑性流動を生じさせうる温度範囲である。
【００１０】
従ってこの特許文献３は、これまでにない優れた技術であり、リード部と金膜との界面付近にＡｕ／Ｃｕ全率固溶体を形成させて、良好な接合結果を得ることができる筈のものであったが、その後、接合強度のばらつきが大きくなることがあるという弱点が見いだされた。
【先行技術文献】
【特許文献】
【００１１】
【特許文献１】特開２００２−９２５７８号公報
【特許文献２】特表平０７−５０６９１９号公報（ｐ５右下欄６〜２２行）
【特許文献３】特開２００７−２８００１５号公報
【非特許文献】
【００１２】
【非特許文献１】Max Hansen、Constitution of Bibary Alloys、Second Edition、U.S.A.、1958、p.198-203
【発明の開示】
【発明が解決しようとする課題】
【００１３】
以上のように、特許文献１及び２の技術では、非接触ＩＤ識別装置用の銅製の巻線型コイルのリード部とＩＣチップの最外層が金膜に構成されている接続端子とを、十分に高い強度で接続できるか全く不明であるが、特許文献３の技術では概ね良好な結果が得られることが分かっている。特許文献３は、以上のように優れた技術であるが、これによって得られる接合部の強度及び信頼性が時としてばらつくことがあり、本発明は、その原因を明らかにし、該特許文献３の技術を更に改良して、より低い加圧力で、かつより小さな加圧面積（接合面積）で、更により低い加熱温度で、より強度の高い良好な接合結果をばらつきなく得ることができる非接触ＩＤ識別装置用の巻線型コイルとＩＣチップとの接続方法を提供することを解決の課題とする。
【課題を解決するための手段】
【００１４】
本発明の１は、銅（Ｃｕ）製の巻線型コイルのリード部をＩＣチップの最外層が金（Ａｕ）膜で構成された接続端子上に載せ、かつ該リード部の上から、該リード部の長さ方向に交差する向きで、長辺が該接続端子の該リード部と交差する辺の長さを越えるほぼ長方形の当接面を下端部に有する加熱・加圧手段で、加熱しながら、該接続端子が平面視で正方形の場合は、該リード部に生じるほぼ方形の圧痕であって、加熱・加圧手段の下端部の当接面が当接して加圧することによって直接に生じる圧痕の辺の内の長い方の辺の寸法を該接続端子の一辺の寸法で、短い方の辺の寸法を該接続端子の一辺の寸法で、該接続端子が長方形の場合は、圧痕の長い方の辺の寸法を接続端子のそれと平行な辺の寸法で、圧痕の短い方の辺の寸法を接続端子のそれと平行な辺の寸法で、それぞれ除して得られる値がいずれも１．１を越えることのない加圧力で加圧し、該巻線型コイルのリード部と該金膜とを、その界面付近にＡｕ／Ｃｕ全率固溶体を形成させることにより、直接接合する非接触ＩＤ識別装置用の巻線型コイルとＩＣチップとの接続方法である。
【００１５】
本発明の２は、本発明の１の非接触ＩＤ識別装置用の巻線型コイルとＩＣチップとの接続方法において、前記加熱・加圧手段による加熱を前記巻線型コイルの絶縁膜を溶融させ得る温度以上で規則格子の生成を避けるため拡散の少ない４００℃以下の温度で行うこととしたものである。
【００１６】
本発明の３は、本発明の１又は２の非接触ＩＤ識別装置用の巻線型コイルとＩＣチップとの接続方法において、前記加熱・加圧手段による加熱・加圧時間を０．１〜１．０秒の範囲で行うこととしたものである。
【００１７】
本発明の４は、本発明の１、２又は３の非接触ＩＤ識別装置用の巻線型コイルとＩＣチップとの接続方法において、前記加熱を、前記加熱・加圧手段による加圧の開始後、その加圧力が最大値の１０〜６０％に達した時点で開始することとしたものである。
【００１８】
本発明の５は、本発明の１、２、３又は４の非接触ＩＤ識別装置用の巻線型コイルとＩＣチップとの接続方法において、前記加熱・加圧手段の当接面の長辺の長さを前記接続端子の前記リード部と交差する辺の長さの１．５倍を越えるように構成したものである。
【発明の効果】
【００１９】
本発明の１の非接触ＩＤ識別装置用の巻線型コイルとＩＣチップとの接続方法は、加熱加圧が、接続端子の金膜上に載せた巻線型コイルのリード部の上に、その長さ方向と交差する向きで載せた加熱・加圧手段によって行われるものであり、かつ該加熱・加圧手段として、その長辺が、該接続端子の該リード部と交差する辺の長さを越える長さであるほぼ長方形の当接面を有するそれを採用したものである。
【００２０】
加圧が、以上のように、長辺が前記接続端子の所定の辺の長さを越える長方形状の当接面を備えた前記加熱・加圧手段によって行われるものであるため、これによって生じる圧痕、すなわち、加熱・加圧手段の下端部の当接面が当接して加圧することによって直接に生じる圧痕はリード部の長さ方向に交差する方向に十分に長い長方形状（ただし、該圧痕の長辺の長さは接続端子の一辺（接続端子が長方形の場合は、該圧痕の長辺と平行な辺）の長さの１．１倍以下に規制）となるものである。このような加圧の時点で、リード部には、その長さ方向に直交する方向で、該接続端子の上面に平行な方向に自由空間があるため、その方向に塑性流動が生じることになる。すなわち、リード部と金膜の界面付近で該リード部を構成する銅及び接続端子の最外層を構成する金膜の、その界面に平行又はこれに近似する方向の塑性流動が極めて良好に行われ、その結果、前者の銅及び後者の金の原子の相互に相手方金属中への拡散が良好に行われることになる。これによって、前記のように、該界面付近に良好にＡｕ／Ｃｕ全率固溶体を形成することができることになる。確実な接合が確保できる訳である。
【００２１】
ちなみに、前記特許文献３の図２等の従来技術に見られるように、圧痕がリード部の該当部位に、円形又は四辺形等のスポット状に生じるような円柱状又は角柱状等の加熱・加圧手段で行われる場合には、塑性流動は、該リード部においては、金膜との界面付近でも当然生じるが、加熱・加圧手段の当接面の直下付近では、下向きに生じ、その周囲付近では、加熱・加圧手段の当接面の外側を上昇するような態様で生じることとなり、すなわち、該当接面の外側上方に自由空間があり、その自由空間に向かって上昇することとなり、上記界面付近にＡｕ／Ｃｕ全率固溶体を生成させるのに有効な塑性流動が十分でなくなる可能性が高くなる。それ故、当然、該界面付近にＡｕ／Ｃｕ全率固溶体の十分な生成が得られず、その部位の接合強度が不十分となる。
【００２２】
また、前記のように、該加熱・加圧手段による加圧力は、前記接続端子が平面視で正方形の場合は、前記巻線型コイルのリード部に生じるほぼ方形の圧痕の辺の内の長い方の辺及び短い方の辺の寸法を該接続端子の一辺の寸法で、該接続端子が長方形の場合は、圧痕の長い方の辺の寸法を該接続端子のそれと平行な辺の寸法で、圧痕の短い方の辺の寸法を該接続端子のそれと平行な辺の寸法で、それぞれ除して得られる値がいずれも１．１を越えることのないように設定するものであり、それ故、接合過程におけるＩＣチップの不良率が低下し、歩留まりを向上させることができる。なお、ＩＣチップの不良率は、圧痕の短い方の辺の寸法を端子部の該辺と平行な辺の寸法の６０〜８０％にすることで更に低減することができる。
【００２３】
また本発明の１の非接触ＩＤ識別装置用の巻線型コイルとＩＣチップとの接続方法は、前記の加圧・加熱手段の構成、その巻線型コイルのリード部に対する加圧の態様、及び加圧力の程度のそれぞれの作用の結果として、巻線型コイルのリード部と接続端子の金膜との接合強度のばらつきの少ない良好な接合結果を得ることができる。
【００２４】
本発明の２の非接触ＩＤ識別装置用の巻線型コイルとＩＣチップとの接続方法によれば、上限温度を４００℃以下に抑えたため、原子の拡散速度が必要以上に速くならない。それ故、脆い規則格子を生成させる恐れを低下させ、他方、低すぎない適切な温度範囲での接合であるため、加熱・加圧手段による加圧の際に、巻線型コイルのリード部と接続端子の最外層の金膜との界面付近での塑性流動が良好に行い得られ、両金属の機械的エネルギーによる相互拡散の促進が極めて良好に行われることになる。それ故、両者の界面付近にＡｕ／Ｃｕ全率固溶体が良好に生成し、強度の高い接合が得られる。
【００２５】
本発明の３の非接触ＩＤ識別装置用の巻線型コイルとＩＣチップとの接続方法によれば、加熱・加圧時間を十分に確保したため、加熱・加圧手段による加熱・加圧の際に、絶縁膜の加熱溶融と加圧による両金属表面相互の接触のタイミングを一致させることが可能となり、固体の又は半溶融状態の絶縁膜による接触に対する障害が排除され、巻線型コイルのリード部と接続端子の最外層の金膜との界面付近での両金属の相互拡散が極めて良好に行われることになる。それ故、両者の界面付近にＡｕ／Ｃｕ全率固溶体が良好に生成し、強度の高い接合が得られることになる。
【００２６】
本発明の４の非接触ＩＤ識別装置用の巻線型コイルとＩＣチップとの接続方法によれば、巻線型コイルのリード部と接続端子の金膜への加熱が、必要なタイミングで適切に加えられ、該リード部の絶縁膜の溶融除去のタイミングと、該リード部への加圧のタイミングがほぼ一致し、前者の銅と後者の金の塑性流動を良好に生じさせることができる。
なお、この加熱は、前記加熱・加圧手段を適切な硬度と適切な電気抵抗を有する金属で作成し、これに電流を供給してそれ自体を発熱させ、その熱を加熱対象に伝える傍熱型抵抗溶接で行うのが適当であり、この場合は、前記時点で所定の電流の供給を開始し、全加圧時間の１／３程度の時間だけその供給を継続すれば、前記タイミングで前記リード部の絶縁膜の溶融を完了させ得ると共に、該リード部と接続端子の金膜との界面付近に加えるべき十分な熱量を発生させることも可能である。
【００２７】
本発明の５の非接触ＩＤ識別装置用の巻線型コイルとＩＣチップとの接続方法によれば、該加熱・加圧手段を従来のそれのような棒状又は柱状に構成したものと比べて、機械的強度（曲げ強さ）において、更に大きくかつ安定したものにさせ得、該加熱・加圧手段を、円形断面の細い巻線型コイルのリード部上に、滑落等をすることなく更に安定して当接させ得るものにでき、該加熱・加圧手段の断面積を一層大きくし、更に熱伝達特性を良好にすることができる等の利点がある。
【図面の簡単な説明】
【００２８】
【図１】本発明の一実施の形態を示す説明用斜視図。
【図２】本発明の一実施の形態を示す断面説明図。
【図３】本発明の一実施の形態で得た接合部の平面説明図。
【図４】図３のＡ−Ａ線概略断面説明図。
【図５】図３のＢ−Ｂ線概略断面説明図。
【図６】圧痕の長辺の長さと接続端子の辺（接続端子が長方形の場合は圧痕の長辺と平行な辺）の長さとの関係と接合部の接合強度及びチップ不良率との関係を示す表図。
【図７】加圧・加熱手段である電極で加える加圧力と電極に加える加熱電流のタイミングを示す表図。
【図８】本発明と比較例の圧痕面積比と接合強度の関係を示す表図。
【図９】本発明の加熱加圧による金と銅との塑性流動の様子を示す説明図。
【図１０】(a)は比較例のスポット加熱・加圧による圧痕を示す図、(b)は(a)の比較例のスポット加熱・加圧による金と銅との塑性流動の様子を示すＸ−Ｘ線断面部の説明図、(c)は(a)の比較例のスポット加熱・加圧による金と銅との塑性流動の様子を示すＹ−Ｙ線断面部の説明図。
【発明を実施するための形態】
【００２９】
本発明の非接触ＩＤ識別装置用の巻線型コイルとＩＣチップとの接続方法は、図１〜図５に示すように、銅（Ｃｕ）製の巻線型コイルのリード部１をＩＣチップ２の最外層が金（Ａｕ）膜３ａで構成された接続端子３上に載せ、かつ該リード部１の上から、該リード部１の長さ方向に交差する向きで、長辺が該接続端子３の該リード部１と交差する辺の長さを越えるほぼ長方形の当接面４を有する加熱・加圧手段５で、加熱しながら、該接続端子３が平面視で正方形の場合は、該リード部１に生じるほぼ方形の圧痕６の辺の内の長い方の辺及び短い方の辺の寸法を該接続端子３の一辺の寸法で、該接続端子３が長方形の場合は、圧痕６の長い方の辺の寸法を接続端子３のそれと平行な辺の寸法で、圧痕６の短い方の辺の寸法を接続端子３のそれと平行な辺の寸法で、それぞれ除して得られる値がいずれも１．１を越えることのない加圧力で加圧し、該巻線型コイルのリード部１と該金膜３ａとを、その界面付近にＡｕ／Ｃｕ全率固溶体の合金層７を形成させることにより、直接接合するものである。なお、以上の圧痕６は、加熱・加圧手段の下端部の当接面が当接して加圧することによって直接に生じるそれを云う。
【００３０】
前記巻線型コイルは銅製の電線で作成するもので、そのリード部１は、該巻線型コイルをそのまま延長した部分であり、当然、該巻線型コイルと全く同一の構成の銅製の電線からなる。この銅製の電線は、通常、銅芯線１ｂを絶縁膜１ａで被覆したものであり、それ故、該銅製電線は、その銅芯線１ｂが、云うまでもなく、実質的に銅製である電線を称するものとする。従って、意図の有無を問わず導電率が純銅のそれの±１０％以内となる少量の不純物を含む銅芯線１ｂを備えた銅製電線も当然この範疇に属する。なお前記絶縁膜１ａは、種々の単層又は多層の熱可塑性樹脂によって構成されている。
【００３１】
前記ＩＣチップ２の接続端子３は、前記したように、その最外層が金膜３ａで構成されている必要があるが、中間層３ｂ及び最下層３ｃの金属の種類は限定されない。この技術分野でよく知られているように、概ね、最下層３ｃはチップ２とのオーミック接合を確保する趣旨で、中間層３ｂは金膜３ａと最下層３ｃとの相互拡散を阻止する趣旨で素材が選択される。この種の接続端子３を構成するメタライゼーションは、前記したように、最下層からＴｉ−Ｗ−Ａｕの順で、Ｃｒ−Ｎｉ−Ａｇの順で、或いはＣｒ−Ｎｉ−Ａｕの順で、それぞれ積層被覆したもの等が供給されているが、これらの内では、Ｔｉ−Ｗ−Ａｕの順で積層被覆したもの又はＣｒ−Ｎｉ−Ａｕの順で積層被覆したものが採用可能である。
【００３２】
なお最外層の金（Ａｕ）は、通常、カラット法で云う２４金が採用されるが、その純度は９９．９９％以上である。もっともここで云う金は、このような純度のものに限定されるわけではなく、実質的に金と称することができる純度のそれの全てを指すものである。
【００３３】
前記非接触ＩＤ識別装置は、マイクロプロセッサを含む、または含まないＩＣチップを内蔵するカード型又はタグ型等のＩＤ識別装置であって、該ＩＣチップと外部のリーダとの間の電力の授受及び情報の交換を前記巻線型コイルを介して非接触で行うＩＤ識別装置を云うものとする。
【００３４】
前記のように、本発明の接続方法は、銅製の巻線型コイルのリード部１とＩＣチップ２の接続端子３との接合を、図１等に示すように、該巻線型コイルのリード１をＩＣチップ２の接続端子３上に載せ、その上、すなわちリード部１の上から前記加熱・加圧手段５で加熱・加圧することにより行う。
【００３５】
このとき、該巻線型コイルのリード部１は、図１及び図３に示すように、接続端子３上に、基本的に、その二組の平行な辺のいずれかにほぼ直交する状態に載置する。ＩＣチップ２の接続端子３は、平面視で長方形又は正方形である場合が多いが、いずれの場合でも該リード部１は、その二組の平行な辺のいずれかにほぼ直交する状態に載置して良い。もっとも接続端子３が長方形の場合は、長辺に直交する状態で載置する方が、前記加熱・加圧手段５の加熱・加圧によって生じる圧痕６の、その接続端子３の長辺に沿った辺を長く形成することが可能であり、より強力な接合が可能となる。
【００３６】
またこのとき、前記加熱・加圧手段５は、前記し、かつ図１に示すように、接続端子３上に載っている巻線型コイルのリード部１の長さ方向に交差する向きでこれに対して加熱・加圧を行う。なるべく直交状態が良いが、完全に直交する向きでなくても良い。また該加熱・加圧手段５は、前記し、図１に示すように、その下端部５ｂが長方形の当接面４を有する板状の構成となっており、該下端部５ｂの下端面である当接面４は、その長辺をなるべく長く構成するのが良い。該当接面４の長辺は、最低限度で、接続端子３に載っている巻線型コイルのリード部１と交差する該接続端子３の辺（該当接面４の長辺と平行な接続端子３の辺）の長さの１．５倍を越える長さであるべきであり、それより、なるべく長く構成することが望ましい。
【００３７】
なお、下端部５ｂは、上記のように、基本的に板状に構成するが、当接面４が実質的にほぼ長方形でさえあれば、上記板状の構成に代えて、横断面が楕円形等の別の形状であっても差し支えないことは云うまでもない。
【００３８】
該加熱・加圧手段の当接面４の長辺を長くする趣旨は、先に述べたように、巻線型コイルのリード部１の接続端子３の金膜３ａとの界面付近の銅素材を強制的にかつ適切な流動方向で塑性流動させることによって前者の銅原子と後者の金原子との相互拡散を促進することがその最も重要な点であり、更に、このように構成することによって、該加熱・加圧手段５の下端部５ｂを従来のそれのような棒状又は柱状に構成したものと比べて、機械的強度（曲げ強さ）において、大きくかつ安定したものにさせ得ること、該加熱・加圧手段５の下端部５ｂを、円形断面の細い巻線型コイルのリード部１上に、滑落等をすることなく安定して当接させ得るものにできること、更に該加熱・加圧手段５の下端部５ｂを、断面積を大きくし、熱伝達特性を良好にすることができること等の利点があることである。
【００３９】
またこの加熱・加圧手段５は、例えば、図２に示すように、傍熱型抵抗溶接を採用し、これを電極に構成し、電極に構成した該加熱・加圧手段５の下端部５ｂで、接続端子３上に載置した巻線型コイルのリード部１を、矢印ａ３に示すように、加圧しながら、該加熱・加圧手段５に、矢印ａ１に示すように電流を流して発熱させ、その熱を矢印ａ２に示すように該加熱・加圧手段５の下端部５ｂから巻線型コイルのリード部１及びその下の接続端子３に伝えるプロセスを採用することができる。 
【００４０】
これを採用する場合は、加熱・加圧手段５を比較的に高抵抗で耐熱性の良い、例えば、タングステン（Ｗ）やモリブデン（Ｍｏ）等の金属で適切に構成すれば、実用レベルの電流で、所望の高温度を容易に発生し得、ＩＣチップ２の接続端子３上に配した巻線型コイルのリード部１に必要な加圧と共に加熱を行うことができる。
【００４１】
加熱と加圧のタイミングは、該加熱を、前記加熱・加圧手段５による加圧の開始後、その加圧力が最大値の、例えば、１０％〜６０％に達した時点で開始することとするのが適当である。これによって、加熱・加圧手段５の加圧力が最大値になりそれを継続している最大加圧時間帯の大部分を、巻線型コイルのリード部１の絶縁膜１ａの溶融完了後の時間帯となるようにすることができる。
【００４２】
加熱・加圧手段５を、前記のような構成の電極に構成した場合は、図７に示すように、前記時点（加圧力が最大値の１０〜６０％に達した時点）で電流の供給を開始し、全加圧時間の１／３程度の時間だけその供給を継続すれば良い。これによって、以上のように、巻線型コイルのリード部１の絶縁膜１ａの溶融完了のタイミングを以上に述べた加圧のタイミングに同期させることができる。また、これで、十分に必要な熱量を発生させることが可能でもある。
【００４３】
また以上の加熱・加圧手段５による加熱・加圧時間は、全体として、０．１〜１．０秒の範囲で行うこととするのが適当である。加熱・加圧時間を０．１秒未満にすると、巻線型コイルのリード部１の絶縁膜１ａの溶融完了と、必要な加圧力による加圧のタイミングを同期させるのが困難になり、また１．０秒を越えると、生産性が著しく低下するからである。
【００４４】
また以上の加熱・加圧手段５による加熱温度は、前記巻線型コイルのリード部１の絶縁膜１ａを溶融させ得る温度以上で４００℃以下の温度で行うこととするのが適当である。
これは、加熱温度の上限を４００℃以下に抑えて原子の拡散速度を適切に抑えることにより脆い規則格子の生成を抑制し、他方、加熱温度を低過ぎない適切な範囲に保持することにより、加熱・加圧手段５による加圧の際に、巻線型コイルのリード部１と接続端子３の最外層の金膜３ａとの界面付近における塑性流動が良好に行われて、両金属（銅と金）の機械的エネルギーによる相互拡散の促進を極めて良好に行われ得るようにする趣旨である。更にこれによって、両者（巻線型コイルのリード部１の銅芯線１ｂと接続端子３の金膜３ａ）の界面付近にＡｕ／Ｃｕ全率固溶体の合金７が良好に生成し、強度の高い接合が得られるようにする趣旨である。
【００４５】
前記加熱・加圧手段５による加圧力は、各々の融点以下の比較的低い温度、前記のように、巻線型コイルのリード部１の絶縁膜１ａを溶融させうる温度以上で４００℃以下の温度における金と銅の原子の相互拡散を、該巻線型コイルのリード部１の銅芯線１ｂと接続端子３の金膜３ａの界面近傍における適切な流動方向の塑性流動によって助長・促進させるものでなければならない。またその加圧力は、同時に、ＩＣチップ２に悪影響を与えないものでなければならない。
【００４６】
すなわち、該加熱・加圧手段５による加圧力は、前記接続端子３が平面視で正方形の場合は、前記巻線型コイルのリード部１に生じるほぼ方形の圧痕６の辺の内の長い方の辺及び短い方の辺の寸法を該接続端子３の一辺の寸法で、該接続端子３が長方形の場合は、圧痕６の長い方の辺の寸法を該接続端子３のそれと平行な辺の寸法で、圧痕６の短い方の辺の寸法を該接続端子３のそれと平行な辺の寸法で、それぞれ除して得られる値がいずれも１．１を越えることのないように設定すべきものである。なお、圧痕の短い方の辺の寸法を端子部の該辺と平行な辺の寸法の６０〜８０％にすることが更に好ましい。このようにすることにより、ＩＣチップ２の不良率を一層低減することができる。
【００４７】
図６に示すように、該加熱・加圧手段５の下端部５ｂの当接面４が当接して加圧することによって直接に生じる圧痕６の辺が長くなり、その長辺の接続端子３の辺の寸法に対する割合が大きくなるにつれて、巻線型コイルのリード部１と接続端子３の金膜３ａとの接合強度はほぼ直線的に大きくなるが、割合が１の直前で鈍化し、１になった後に低下することになる。またＩＣチップ２の損傷を生じる割合であるチップ不良率は、前記割合が１になるまでは、徐々に大きくなるが、該チップ不良率は０．０００１より十分小さな値を保持し、割合が１．１となる付近から該チップ不良率は急に上昇し、０．０００１を上回るようになる。これは加熱・加圧手段５の下端部５ｂを通じて加わる加圧力によりＩＣチップ２の接続端子３の外周に近接した領域が損傷を受けることになるからである。従って、前記のように、前記加熱・加圧手段５の加圧力は、上記割合が１．１を越えることのないそれに設定すべきである。
【００４８】
また該加熱・加圧手段５の下端部５ｂの当接面４の形状又は加圧によって形成される圧痕６と、これによって接合される巻線型コイルのリード部１と接続端子３の金膜３ａの接合強度との関係をここで述べておくことにする。
【００４９】
前記し、図１に示すように、本発明の加熱・加圧手段５は、その下端部５ｂが最下端に長方形の当接面４を備えた全体として板状の部材であり、かつ該当接面４の長辺が、前記接続端子３のこれに載せたリード部１と交差する辺の長さを越える寸法、好ましくは、その１．５倍を越える寸法を有するものである。ここでは、本発明の加熱・加圧手段５の下端部５ｂで、該接続端子３の金膜３ａ上にその二つの平行な辺に直交する向きで載っている巻線型コイルのリード部１をその長さ方向に直交する向きの状態で加熱・加圧する場合（本発明の場合）と、従来の角柱状等の加熱・加圧手段で、同様に接続端子３の金膜３ａ上に載っている巻線型コイルのリード部１を加熱・加圧する場合（比較例の場合）とを比較する。なお、この比較例の場合も加圧の際の加熱開始のタイミングは本発明の場合と同様に行う。以下同様である。比較例は、この加熱開始のタイミングの点でのみ従来例と異なる従来例より若干優れた技術になっている。
【００５０】
先ずそれぞれの場合の塑性流動の仕方を比較検討する。
先ず本発明の場合の流動の仕方を検討する。
図９は、図３のＢ−Ｂ線断面に相当する説明図であるが、同図に２点鎖線で示した、接続端子３上の加圧前の円形断面の巻線型コイルのリード部１は、加熱・加圧手段５の下端部５ｂによる加熱・加圧動作により、同図に実線で示すように、塑性変形し、その内部では、同図の変形後のリード部１の断面内に記した矢印に示すように、原子の流動が生じている。すなわち、本発明の場合は、加熱・加圧手段５の加熱・加圧に伴って、その当接面４による強制力により、先ず下向きの流動が生じ、これが途中から、リード部１の長さ方向には、該加熱・加圧手段５の当接面４の両側から自由空間のある上部に移動し該リード部１の該部位を膨出させる塑性流動となり、該リード部１の両側方向には、その方向に自由空間があるため、該加熱・加圧手段５の当接面４の直下での下向きの流動が、その両側方向に向きを変え、それぞれその方向に向かって流動することになる。巻線型コイルのリード部１の銅芯線１ｂと接続端子３の金膜３ａの界面付近では、以上の両側方向への流動が該界面にほぼ平行な流動となる。
【００５１】
従って、本発明の場合は、上記巻線型コイルのリード部１の両側方向への塑性流動が良好に作用し、該リード部１の銅芯線１ｂと接続端子３の金膜３ａとの相互の間で互いに相手方金属中への金属原子の拡散が良好に生じることになる。
【００５２】
次に比較例の場合の流動の仕方を検討する。これは、角柱状の加熱・加圧手段１５で接続端子３の金膜３ａ上に載っている巻線型コイルのリード部１を加熱・加圧する場合に関するものである。
図１０(a)に示すように、この比較例の場合は、該加熱・加圧手段１５の当接面の形状に近似する角形の圧痕１６が生じる。図１０(b)は、(a)のＸ−Ｘ線断面の説明図であるが、この場合は、加熱・加圧手段１５の加熱・加圧動作により、巻線型コイルのリード部１の被加圧部位には塑性変形が生じ、同図中のその断面中に矢印で示したように、該加熱・加圧手段１５の下方では、下向きの流動が生じ、次いでその下方に流動した素材の多くの部分が前後の自由空間である上方に流動することになる。従って巻線型コイルのリード部１の銅芯線１ｂと接続端子３の金膜３ａの界面に平行な塑性流動は少ない。
【００５３】
図１０(c)は、(a)のＹ−Ｙ線断面の説明図であるが、この場合は、同図中のその断面中に矢印で示したように、該加熱・加圧手段１５の下方では、やはり下向きの流動が生じ、次いでその下方に流動した素材の一部が両側の下方に流動して、該巻線型コイルのリード部１の両側下部を僅かに膨出させ、他の一部は両側の自由空間である上方に流動して、該巻線型コイルのリード部１の両側上部に膨出させることになる。従ってやはり巻線型コイルのリード部１の銅芯線１ｂと接続端子３の金膜３ａの界面に平行な塑性流動は少ない。
【００５４】
すなわち、比較例の場合は、巻線型コイルのリード部１の銅芯線１ｂと接続端子３の金膜３ａとの相互の間で、確実に、互いに相手方金属中への金属原子の拡散が良好に生じるとは云えない。
【００５５】
それ故、図８に示すように、本発明の場合は、実用的に十分に有効な大きな接合強度が得られ、しかも、その接合強度は、接続端子３の面積に対する圧痕６の面積の割合が大きくなると、若干のばらつきはあるが、後者の前者に対する面積の割合が８０〜９０％までは、圧痕６の面積の割合の増大にほぼ比例して向上するものとなっている。他方、前記のように、圧痕６の短い方の辺の寸法を端子部３のその辺と平行な辺の寸法の６０〜８０％の寸法に設定すれば、ＩＣチップ２の不良率を低減することができる。それ故、圧痕６の面積を増大させながらその短い方の辺の寸法を以上のように設定すれば、必要な接合強度を維持しつつＩＣチップ２の不良率を安定して小さく保つことができる。
【００５６】
これに対して、比較例の場合は、図８に示すように、その接合強度はばらつきが大きく不安定で実用的に全く不十分な場合があり、またその接合強度は、接続端子３の面積に対する圧痕６の面積の割合が大きくなると、徐々に大きくはなるが、その強度向上は小さく、１００％に至っても本発明の場合より著しく小さく、やはり強度のばらつきも大きくて信頼性の点でも全く比較にならない。
【００５７】
従って本発明の非接触ＩＤ識別装置用の巻線型コイルとＩＣチップとの接続方法によれば、接合強度の高いその接合を従来と殆ど異ならない工数で容易に得ることが可能であり、しかも接合過程におけるＩＣチップの不良率が低下し、歩留まりを著しく向上させることができる。
【実施例１】
【００５８】
図１及び図２に示すように、巻線型コイルとして銅芯線１ｂに絶縁膜１ａを施した銅電線で作製したそれを採用し、該巻線型コイルを延長したリード部１を、ＩＣチップ２の接続端子３の最外層の金膜３ａ上に、その二対の平行な辺の一方の一対の平行な辺に直交状態に載置した上で、そのリード部１の上からそのリード部１に直交する向きで電極である加熱・加圧手段５の下端部５ｂの当接面４を当接させ、該加熱・加圧手段５で加圧を開始し、引き続いて電流を流して発熱させつつ更に加圧し、該リード部１上に７０×１００μｍの圧痕６を生じさせた。
【００５９】
＜接続対象＞
巻線型コイルの線径：φ７０μｍ±３μｍ（絶縁膜１ａ：ポリウレタン皮膜）
ＩＣチップ２：□１０００μｍ、接続端子３：□１００μｍの正方形（Ｔｉ−Ｗ−Ａｕ  、金膜３ａの厚さ：１８μｍ）
＜加熱・加圧手段＞
加熱・加圧手段５：Ｗ（タングステン）製、
当接面４の寸法：長辺の長さ２５０μｍ、短辺の幅７０μｍ
傍熱型
＜溶接条件＞
溶接電圧：１．８Ｖ
通電時間：加圧開始の０．１秒後から０．３秒間
加圧力  ：８０ｇ
加圧時間：０．８秒
【００６０】
以下の表１に、実施例１による接合部と比較例１、２の接合部との引張試験の結果を示す。
【００６１】
なお、比較例１は、加熱・加圧手段として、その最下端の当接面が７０μｍ×９０μｍの四辺形（長方形）である従来型の柱状のそれを用い、加圧力を７２ｇとした他は、実施例１と同一条件で接合工程を実施したものであり、比較例２は、加熱・加圧手段として、その最下端の当接面が１００μｍ×１００μｍの四辺形（正方形）である従来型の柱状のそれを用い、加圧力を１１５ｇとした他は、実施例１と同一条件で接合工程を実施したものである。
比較例１、２は、以上のような構成であり、その結果、比較例１では、圧痕は加熱・加圧手段の当接面の形状に対応する長方形（７０×９０μｍ）となり、比較例２では、圧痕は同様に加熱・加圧手段の当接面の形状に対応する正方形（１００×１００μｍ）となっている。
なおまた、以上の比較例１、２の加圧力は、以上のように、実施例１のそれと圧痕６の単位面積あたりでほぼ同一となるように設定してある。
以上のように、比較例１、２は、基本的に従来例の構成であるが、加圧の際の加熱のタイミングのみは本発明の技術をそのまま用いている。比較例１、２は、従来技術を加熱のタイミングの面で若干改良したものと云うことができる。このような比較例１、２は、比較対象としてより適切であると考える。後に示す比較例３もこの観点では同様である。
【００６２】
【表１】
0004676573.tif 000002
【００６３】
＜表１の試験方法＞
感度１Ｎのデジタル・テンション・ゲージを用い、ＩＣチップ２を固定した状態で、室温に於いて、巻線型コイルのリード部１を接続端子３の面に垂直な方向に引っ張って、該リード部１と該接続端子３の接合部が剥がれるか又はリード部１が切れた時のゲージの読みをその接続部の接着強度とした。表中の数値の後に（切）がある場合は、リード部１が切れたときのゲージの読みを示している。
なお、表１中のＡ、Ｂは、ＩＣチップ２上の二つの接続端子３を区別するための符号であるが、その一方のＡは、ＩＣチップ２の端面に近い方を指し示し、Ｂは遠い方を指し示しているに過ぎない便宜的なものである。
【００６４】
実施例１の接続端子３と巻線型コイルのリード部１との接合部の断面のＥＰＭＡの２次電子線像（図示していない）を作成し、これを検討してみると、銅芯線１ｂと接続端子３の金膜３ａとの界面付近に金属間化合物層は認められない。即ち、図４及び図５に示した合金層７は、実施例１では、合金が全率固溶体であり、Ｃｕ、Ａｕの濃度は連続的に変化している。それ故、該２次電子線像では、肉眼的にはＣｕ層及びＡｕ層との境界は明確な境界層として区別することはできない。このことから、非特許文献１に示されているような平衡状態に於いて生成するとされているＣｕ３Ｓｎ、ＣｕＡｕ、ＣｕＡｕ３等の規則格子（一種の金属間化合物）の生成は、この実施例１では認められず、接続部が脆化する虞もないと判断した。
【００６５】
図示しない前記２次電子線像上のリード部１と接続端子３の金膜３ａとの界面をほぼ直交するライン上のＥＰＭＡによる元素線分析で得たＡｕ濃度（図示していない）は、接続端子３の金膜３ａと巻線型コイルのリード部１の銅芯線１ｂとの界面付近で、前者のＡｕ１００％の濃度を示すレベルから後者のＡｕ０％のレベルに向かって下向き傾斜で段差なく滑らかな曲線を描いて下降している。また同一ライン上のＥＰＭＡによる元素線分析で得たＣｕ濃度は、逆に、接続端子３の金膜３ａと巻線型コイルのリード部１の銅芯線１ｂとの界面付近で、前者のＣｕ０％の濃度を示すレベルから後者のＣｕ１００％の濃度を示すレベルに向かって上向き傾斜で段差なく滑らかな曲線を描いて上昇している。これらによって、実施例１では、図４及び図５に示した規則格子を含まない合金層７が、接続端子３の金膜３ａと巻線型コイルのリード部１の銅芯線１ｂとの界面付近に生成していることが確認できる。
【実施例２】
【００６６】
巻線型コイルとして銅芯線１ｂに絶縁膜１ａを施した銅電線で作製したそれを採用し、該巻線型コイルを延長したリード部１とＩＣチップ２の接続端子３の最外層の金膜３ａとの接続を、実施例１と同様の態様で行った。
【００６７】
＜接続対象＞
巻線型コイルの線径：φ６０μｍ±３μｍ（絶縁膜１ａ：ポリウレタン＋ポリイミド被膜）
ＩＣチップ２：□９００μｍ、接続端子３：□８０μｍ×９０μｍの長方形（Ｃｒ−Ｎｉ−Ａｕ、金膜３ａの厚さ：１５μｍ）
＜加熱・加圧手段＞
加熱・加圧手段５：Ｍｏ（モリブデン）製、傍熱型
当接面の寸法：長辺２００μｍ、短辺６０μｍ
＜溶接条件＞
溶接電圧：１．３Ｖ
通電時間：加圧開始の０．１秒後から０．６秒間
加圧力  ：７０ｇ
加圧時間：１．０秒
【実施例３】
【００６８】
加熱・加圧手段５として、「当接面の寸法：長辺２００μｍ、短辺８０μｍ」のそれを用いた点及び加圧力を９５ｇにした点のみが実施例２と異なり、それ以外は全て実施例２と同様である。
【００６９】
以下の表２に、実施例２、３による接合部と比較例３の接合部との引張試験の結果を示す。
【００７０】
なお、比較例３は、加熱・加圧手段として、その最下端の当接面が６０μｍ×５０μｍの四辺形（長方形）である柱状のそれを用い、加圧力を４０ｇとした他は、実施例２、３と同一条件で接合工程を実施したものである。この比較例３の加圧力は、実施例２のそれと単位面積あたりでほぼ同一となるように設定してある。
【００７１】
【表２】
0004676573.tif 000003
【００７２】
表２の試験方法は、表１の試験方法と同様である。
また表２中のＡ、Ｂも、表１と同様であり、ＩＣチップ２上の二つの接続端子３を区別するための符号であり、その一方のＡは、ＩＣチップ２の端面に近い方を指し示し、Ｂは遠い方を指し示しているに過ぎない便宜的なものである。
【００７３】
前記表１、２を参照しながら実施例１〜３と比較例１〜３とを比較する。
まず、実施例１、２、３の間での接合強度を比較すると、実施例１が最も接合強度の高いよい結果を得ており、実施例２、３はこれより若干接合強度が低い結果となっているが、実施例２、３相互間では殆ど差がない。実施例２、３の間では、圧痕６のリード部１の長さ方向と平行な辺の長さでは前者（６０μｍ）が短く後者（８０μｍ）が長いが、リード部１の長さ方向に交差する方向の辺の長さは同一（９０μｍ）である。また実施例１の圧痕６のリード部１の長さ方向と平行な辺の長さは７０μｍで、リード部１の長さ方向に交差する方向の辺の長さは１００μｍである。そうしてみると、圧痕６のリード部の長さ方向に平行な方向の辺の長さは接合強度にあまり影響を与えず、リード部１の長さ方向に交差する方向の辺の長さが強く影響を与えている、と理解できる。これは、先に塑性流動に関して行った説明と合致するものである。
【００７４】
比較例１と３とは、実用に供することができないほどに接合強度が弱い結果となっている。実施例１、２、３の圧痕６と比較例１、３の圧痕１６の面積を比較してみると、比較例３はかなり小さいが、比較例１は、実施例２より大きい。それにもかかわらず、比較例１は、全く使用に耐えないほど接合強度が弱い結果となっている。比較例３も同様である。比較例２は、圧痕１６の面積が、実施例１、２、３のいずれの圧痕６よりも大きい。比較例２の接合強度は使用に耐えるレベルであるが、１０回の試験結果の中で０．１２〜０．４８Ｎと接合強度のばらつきが大きい。ちなみに、実施例１では、接合強度は１０回の試験結果の中で０．３５〜０．５０Ｎであり、実施例２では、０．２１〜０．３４Ｎであり、実施例３では、０．２００．３０Ｎであって、比較例２と比べてばらつきの幅が遙かに小さい。
【００７５】
比較例１、２、３の接合強度が大きくないこと、及びばらつきが大きいことは先に説明したことと符合する。また実施例１、２、３の接合強度が大きくそのばらつきが小さいことも先に説明したところと符合する。
いずれにしても以上の実施例１、２、３によって接続したＩＣチップ２の接続端子３と巻線型コイルのリード部１との接合部は、比較例１、２、３の接合部の接合強度と比較して、接合強度それ自体及びそのばらつきの両面で非常に良い結果を得ており、これによって本発明の有効性が理解される。
【００７６】
また実施例１、２、３はいずれもチップ不良率が０．０００１％未満という良好な結果を示している。これは、本発明の１における加熱・加圧手段５の適切な加圧力を得るための圧痕６の各辺と端子部３の各辺とに関する寸法条件を満足させている結果である。
【００７７】
なお、実施例２、３についても実施例１と同様に、接続部に於けるＡｕ−Ｃｕ全率固溶体の形成も確認された。
【符号の説明】
【００７８】
１    巻線型コイルのリード部
１ａ  絶縁膜
１ｂ  銅芯線
２    ＩＣチップ
３    接続端子
３ａ  金膜
３ｂ  中間層
３ｃ  最下層
４    当接面
５    加熱・加圧手段
５ｂ  加熱・加圧手段の下端部
６    圧痕
７    Ａｕ／Ｃｕ全率固溶体の合金層
１５  加熱・加圧手段
１６  圧痕
ａ１  電流の流れる方向を示す矢印
ａ２  熱の伝達方向を示す矢印
ａ３  加圧方向を示す矢印
【要約】
【課題】低い加圧力で、かつ小さな加圧面積（接合面積）で、更により低い加熱温度で、より強度の高いばらつきのない良好な接合結果を得ること。
【解決手段】巻線型コイルは銅芯線１ｂに絶縁膜１ａを施した銅電線で作製し、そのリード部１をＩＣチップ２の接続端子３の最外層の金膜３ａ上に、その二つの平行な辺と直交状態に載置し、そのリード部１の上にこれに直交状態で加熱・加圧手段５を当接させ、加圧を開始し、続いて電流を流して発熱させつつ更に加圧する。巻線型コイルの線径：φ７０μｍ±３μｍ（絶縁膜１ａ：ポリウレタン皮膜）、ＩＣチップ２：□１０００μｍ、接続端子３：１００μｍの正方形、金膜３ａの厚さ１８μｍ、加熱・加圧手段５：タングステン製、当接面４：長辺の長さ２５０μｍで短辺の幅７０μｍ、溶接電圧：１．８Ｖ、通電時間：加圧開始０．１秒後から０．３秒間、加圧力：８０ｇ、加圧時間：０．８秒。
【選択図】  図１【図１】
0004676573.tif 000004
【図２】
0004676573.tif 000005
【図３】
0004676573.tif 000006
【図４】
0004676573.tif 000007
【図５】
0004676573.tif 000008
【図６】
0004676573.tif 000009
【図７】
0004676573.tif 000010
【図８】
0004676573.tif 000011
【図９】
0004676573.tif 000012
【図１０】
0004676573.tif 000013